(57)【要約】【課題】白紙部の白色度が高く、記録感度が優れ、かつ高温高湿雰囲気下での白紙部地発色が低く、耐環境性に優れた感熱記録体を提供する。【解決手段】シート状基体と、該基体上の少なくとも一面上に形成され、かつ無色または淡色の染料前駆体、およびこの染料前駆体と加熱下に反応してこれを発色させる顕色剤を含む感熱発色層とを有する感熱記録体において、前記顕色剤が、アルコール性水酸基のβ位および／またはγ位の炭素原子に少なくとも１つフッ素原子が結合した構造を有する化合物である感熱記録体。【選択図】      なし【特許請求の範囲】
【請求項１】
シート状基体と、該基体上の少なくとも一面に形成され、かつ無色または淡色の染料前駆体、およびこの染料前駆体と加熱下に反応してこれを発色させる顕色剤を含む感熱発色層とを有する感熱記録体において、前記顕色剤が、アルコール性水酸基のβ位および／またはγ位の炭素原子に少なくとも１つフッ素原子が結合した構造を有する化合物であることを特徴とする感熱記録体。
【請求項２】
前記顕色剤が、分子中に下記構造式（Ｉ）：
【化１】
2006110761.tif 000018
（ただし、Ｐｈはフェニル基を表す。）
により表される１価の基から選ばれた１員を含む化合物である請求項１記載の感熱記録体。
【請求項３】
前記顕色剤が、下記一般式（ＩＩ）：
【化２】
2006110761.tif 000019
（ただし、上記式において、Ｒ１は前記構造式（Ｉ）により表される１価の基を表す。Ｒ２は単結合、または炭素数１〜２０の２価の有機残基を表し、Ｒ３は水素原子、ハロゲン原子、炭素数１〜３０の１価の有機残基から選ばれた一員を表す。また、Ｘ１、Ｘ２は互いに独立に単結合、または下記構造式（ＩＩＩ）：
【化３】
2006110761.tif 000020
により表される２価の基から選ばれた一員を表し、Ｘ１、Ｘ２が同時に単結合であるもの、およびフッ素原子が結合した炭素原子に炭素原子以外の原子が接続するものを含まない。さらに、ｐは０〜２の整数を表し、ｐが２の場合、２つのＲ２、２つのＸ１はそれぞれ同じであってもよく、また異なっていてもよい。）
により表される化合物である請求項１または２記載の感熱記録体。
【請求項４】
前記顕色剤が、下記一般式（ＩＶ）：
【化４】
2006110761.tif 000021
（ただし、上記式において、Ｒ４は前記構造式（Ｉ）により表される１価の基を表す。Ｒ５は炭素数１〜２０の２価の有機残基を表し、Ｒ６は水素原子、ハロゲン原子、炭素数１〜３０の１価の有機残基から選ばれた一員を表す。また、Ｘ３、Ｘ４は互いに独立に単結合、または下記構造式（ＩＩＩ）：
【化５】
2006110761.tif 000022
により表される２価の基から選ばれた１員を表す。さらに、ｑは１〜５の整数を表し、ｑが２以上の場合、ベンゼン環上の複数の置換基は互いに同じであってもよく、また異なっていてもよい。）
により表される化合物である請求項１または２記載の感熱記録体。
【請求項５】
前記顕色剤が、下記一般式（Ｖ）：
【化６】
2006110761.tif 000023
（ただし、上式において、Ｒ７、Ｒ９は互いに独立に前記構造式（Ｉ）により表される１価の基を表し、Ｒ８は単結合、または炭素数１〜２０の２価の有機残基を表す。また、Ｘ５、Ｘ６は互いに独立に単結合、または下記構造式（ＩＩＩ）：
【化７】
2006110761.tif 000024
により表される２価の基から選ばれた１員を表し、Ｘ５、Ｘ６が同時に単結合であるもの、およびフッ素原子が結合した炭素原子に炭素原子以外の原子が接続するものを含まない。さらに、ｒは１または２を表し、ｒが２の場合、２つのＲ８、２つのＸ５はそれぞれ同じであってもよく、また異なっていてもよい。）
により表される化合物である請求項１または２記載の感熱記録体。
【請求項６】
前記顕色剤が、下記一般式（ＶＩ）：
【化８】
2006110761.tif 000025
（ただし、上式において、Ｒ１０、Ｒ１２は互いに独立に前記構造式（Ｉ）により表される１価の基を表し、Ｒ１１は単結合、または炭素数１〜２０の２価の有機残基を表す。また、Ｘ７は単結合、または下記構造式（ＩＩＩ）：
【化９】
2006110761.tif 000026
により表される２価の基から選ばれた１員を表す。さらに、ｓは１〜３の整数を表し、ｓが２以上の場合、複数のＲ１１、Ｘ７はそれぞれ同じであってもよく、また異なっていてもよい。）
により表される化合物である請求項１または２記載の感熱記録体。
【発明の詳細な説明】
【技術分野】
【０００１】
本発明は、加熱によって発色画像を形成する感熱記録体に関するものである。さらに詳しくは、新規な顕色剤を含有する感熱記録体に関するものであり、ファックス用紙等の画像記録紙、キャッシュディスペンサー用紙、乗車券、定期券、ＰＯＳラベル等のラベル、プリペイドカード等のカードおよび通行券などに有用な感熱記録体に関するものである。
【背景技術】
【０００２】
感熱記録体は、一般に紙、合成紙、プラスチックフィルム等の基体上に電子供与性ロイコ染料のような発色性物質と電子受容性のフェノール性化合物等の有機酸性物質（顕色剤）とを主成分とする感熱発色層を設けてなり、それらを熱エネルギーによって反応させて記録画像を得ることができる。このような感熱記録体はすでに開示されており（例えば、特許文献１〜３参照。）、広く実用化されている。
【０００３】
一般に、感熱記録体に求められる性能としては、未印字部（白紙部）の白色度が高く、かつ種々の環境下で白色度が低下しないこと、印字部（記録部）の発色濃度が高いこと、一旦発色した画像が、種々の環境下で消えにくいこと、などが挙げられ、目的や用途により、これらの様々な要求を満たすことが求められる。通常、シート状の基体上に設けられる感熱記録層を構成する主要成分は、ロイコ染料、顕色剤、増感剤であるが、このうち前記要求に対する性能を左右するのは染料と顕色剤であり、とりわけ顕色剤に拠るところが大きい。しかし、顕色剤として実用化されている化合物の大半はフェノール系化合物であり、従って性能も画一的なものであった。
【０００４】
例えば、ビスフェノールＡ［２，２’−ビス（４−ヒドロキシフェニル）プロパン］は、ポリエステルの原料であり、大量に生産されて安価であるために、感熱記録体の顕色剤として一時期全盛を誇っていたが、環境ホルモン活性の疑義があることから、日本国内ではほとんど使用されなくなった。この代用としての使用が考えられているビスフェノールＳは、融点が高く、感度が低いといった欠点を有する。また、現在多用されている４−ヒドロキシ−４’−イソプロポキシジフェニルスルホン（通称Ｄ−８）（例えば、特許文献４参照。）もフェノール系化合物であり、感熱紙に特段な特徴を付与できない化合物である。また、ビスフェノールＳの多分子縮合体（例えば、特許文献５参照。）も提案されているが、感度が低いため、助剤としての用途は可能であるが、単体での実用には耐えない。
【０００５】
一方、非フェノール系顕色剤は、ほとんど実用になっておらず、例外的にスルホニルウレア化合物（例えば、特許文献６、７参照。）が実用化されている。これらの化合物の使用により、感熱紙の画像保存性は従来の性能をはるかに凌駕する水準に達し、感熱紙の新しい用途への進出の起爆剤になったといっても過言ではない。このように新しい系統の化合物が開発されることで、従来に無い性能を感熱記録体に持たせることが可能となり、より広いマーケットが誕生する可能性がある。
【０００６】
本発明の顕色剤は、発色性官能基としてアルコール性水酸基を有するフッ化炭素化合物（フルオロアルコール）であり、化学構造に類似性のある材料として、比較的低分子量のフルオロアルコール系化合物（例えば、特許文献８参照。）の例示があるが、これは示温材料における呈色剤としての用途であり、またいずれも常温常圧下で液体、もしくは比較的低融点の固体であるため、感熱記録体に求められる性能を発揮することは不可能である。
【０００７】
【特許文献１】特公昭４３−４１６０号公報
【特許文献２】特公昭４５−１４０３９号公報
【特許文献３】特公昭４８−２７７３６号公報
【特許文献４】特開昭６０−１３８５２号公報
【特許文献５】特開平８−３３３３２９号公報
【特許文献６】特開平５−３２０６１号公報
【特許文献７】特開平５−１４７３５７号公報
【特許文献８】特開平１１−９２７５９号公報（第２頁）
【発明の開示】
【発明が解決しようとする課題】
【０００８】
本発明の目的は、感熱記録体の白紙部の白色度が高く、記録感度が優れ、かつ高温高湿雰囲気下での白紙部地発色が低く、耐環境性に優れた感熱記録体を提供しようとするものである。
【課題を解決するための手段】
【０００９】
本発明は以下の態様を含む。
（１）シート状基体と、該基体上の少なくとも一面に形成され、かつ無色または淡色の染料前駆体、およびこの染料前駆体と加熱下に反応してこれを発色させる顕色剤を含む感熱発色層とを有する感熱記録体において、前記顕色剤が、アルコール性水酸基のβ位および／またはγ位の炭素原子に少なくとも１つフッ素原子が結合した構造を有する化合物であることを特徴とする感熱記録体。
【００１０】
（２）前記顕色剤が、分子中に下記構造式（Ｉ）：
【００１１】
【化１】
2006110761.tif 000002
（ただし、Ｐｈはフェニル基を表す。）
により表される１価の基から選ばれた１員を含む化合物である（１）項に記載の感熱記録体。
【００１２】
（３）前記顕色剤が、下記一般式（ＩＩ）：
【００１３】
【化２】
2006110761.tif 000003
（ただし、上記式において、Ｒ１は前記構造式（Ｉ）により表される１価の基を表す。Ｒ２は単結合、または炭素数１〜２０の２価の有機残基を表し、Ｒ３は水素原子、ハロゲン原子、炭素数１〜３０の１価の有機残基から選ばれた一員を表す。また、Ｘ１、Ｘ２は互いに独立に単結合、または下記構造式（ＩＩＩ）：
【００１４】
【化３】
2006110761.tif 000004
により表される２価の基から選ばれた一員を表し、Ｘ１、Ｘ２が同時に単結合であるもの、およびフッ素原子が結合した炭素原子に炭素原子以外の原子が接続するものを含まない。さらに、ｐは０〜２の整数を表し、ｐが２の場合、２つのＲ２、２つのＸ１はそれぞれ同じであってもよく、また異なっていてもよい。）
により表される化合物である（１）項または（２）項に記載の感熱記録体。
【００１５】
（４）前記顕色剤が、下記一般式（ＩＶ）：
【００１６】
【化４】
2006110761.tif 000005
（ただし、上記式において、Ｒ４は前記構造式（Ｉ）により表される１価の基を表す。Ｒ５は炭素数１〜２０の２価の有機残基を表し、Ｒ６は水素原子、ハロゲン原子、炭素数１〜３０の１価の有機残基から選ばれた一員を表す。また、Ｘ３、Ｘ４は互いに独立に単結合、または下記構造式（ＩＩＩ）：
【００１７】
【化５】
2006110761.tif 000006
により表される２価の基から選ばれた１員を表す。さらに、ｑは１〜５の整数を表し、ｑが２以上の場合、ベンゼン環上の複数の置換基は互いに同じであってもよく、また異なっていてもよい。）
により表される化合物である（１）項または（２）項に記載の感熱記録体。
【００１８】
（５）前記顕色剤が、下記一般式（Ｖ）：
【００１９】
【化６】
2006110761.tif 000007
（ただし、上式において、Ｒ７、Ｒ９は互いに独立に前記構造式（Ｉ）により表される１価の基を表し、Ｒ８は単結合、または炭素数１〜２０の２価の有機残基を表す。また、Ｘ５、Ｘ６は互いに独立に単結合、または下記構造式（ＩＩＩ）：
【００２０】
【化７】
2006110761.tif 000008
により表される２価の基から選ばれた１員を表し、Ｘ５、Ｘ６が同時に単結合であるもの、およびフッ素原子が結合した炭素原子に炭素原子以外の原子が接続するものを含まない。さらに、ｒは１または２を表し、ｒが２の場合、２つのＲ８、２つのＸ５はそれぞれ同じであってもよく、また異なっていてもよい。）
により表される化合物である（１）項または（２）項に記載の感熱記録体。
【００２１】
（６）前記顕色剤が、下記一般式（ＶＩ）：
【００２２】
【化８】
2006110761.tif 000009
（ただし、上式において、Ｒ１０、Ｒ１２は互いに独立に前記構造式（Ｉ）により表される１価の基を表し、Ｒ１１は単結合、または炭素数１〜２０の２価の有機残基を表す。また、Ｘ７は単結合、または下記構造式（ＩＩＩ）：
【００２３】
【化９】
2006110761.tif 000010
により表される２価の基から選ばれた１員を表す。さらに、ｓは１〜３の整数を表し、ｓが２以上の場合、複数のＲ１１、Ｘ７はそれぞれ同じであってもよく、また異なっていてもよい。）
により表される化合物である（１）項または（２）項に記載の感熱記録体。
【発明の効果】
【００２４】
本発明の感熱記録体は、白紙部の白色度が高く、優れた発色濃度が得られ、かつ高温高湿雰囲気下での白紙部地発色が低い。
【発明を実施するための最良の形態】
【００２５】
本発明の感熱記録体は、顕色剤として、アルコール性水酸基のβ位および／またはγ位の炭素原子に少なくとも１つフッ素原子が結合した構造を有する化合物を用いることを特徴とし、特定の顕色剤、および染料前駆体を含む感熱記録層は、サーマルヘッド等の加熱により速やかに高濃度に発色し、その発色状態は保持されて高い画像保存性を有するものである。
【００２６】
本発明の感熱記録体においては、顕色剤として、前記一般式（ＩＩ）、（ＩＶ）、（Ｖ）、（ＶＩ）により表される化合物が好ましく用いられる。
【００２７】
上記一般式（ＩＩ）におけるＲ２は、単結合、または炭素数１〜２０の２価の有機残基を表し、例えば直鎖脂肪族基、環状脂肪族基、芳香族基、脂肪芳香族基などであり、好ましくは直鎖脂肪族基、１，４−フェニレン基、１，３−フェニレン基である。また、Ｒ３は、水素原子、ハロゲン原子、または炭素数１〜３０の１価の有機残基を表し、例えば直鎖脂肪族基、環状脂肪族基、芳香族基、脂肪芳香族基などであり、好ましくはメチル基、エチル基、プロピル基、イソプロピル基、シクロプロピル基、ブチル基、第二ブチル基、第三ブチル基、イソブチル基、ペンチル基、イソペンチル基、ネオペンチル基、第三ペンチル基、シクロペンチル基、ヘキシル基、シクロヘキシル基、フェニル基、ベンジル基、フェネチル基等である。
【００２８】
上記一般式（ＩＶ）におけるＲ５は、単結合、または炭素数１〜２０の２価の有機残基を表し、例えば直鎖脂肪族基、環状脂肪族基、芳香族基、脂肪芳香族基などであり、好ましくは直鎖脂肪族基、１，４−フェニレン基、１，３−フェニレン基である。また、Ｒ６は、水素原子、ハロゲン原子、または炭素数１〜３０の１価の有機残基を表し、例えば直鎖脂肪族基、環状脂肪族基、芳香族基、脂肪芳香族基などであり、好ましくはメチル基、エチル基、プロピル基、イソプロピル基、シクロプロピル基、ブチル基、第二ブチル基、第三ブチル基、イソブチル基、ペンチル基、イソペンチル基、ネオペンチル基、第三ペンチル基、シクロペンチル基、ヘキシル基、シクロヘキシル基、フェニル基、ベンジル基、およびフェネチル基等である。
【００２９】
上記一般式（Ｖ）におけるＲ８は、単結合、または炭素数１〜２０の２価の有機残基を表し、例えば直鎖脂肪族基、環状脂肪族基、芳香族基、脂肪芳香族基などであり、好ましくは直鎖脂肪族基、１，４−フェニレン基、１，３−フェニレン基、４，４’−ビフェニル基である。
【００３０】
上記一般式（ＶＩ）におけるＲ１１は、単結合、または炭素数１〜２０の２価の有機残基を表し、例えば直鎖脂肪族基、環状脂肪族基、芳香族基、脂肪芳香族基などであり、好ましくは直鎖脂肪族基、１，４−フェニレン基、１，３−フェニレン基、４，４’−ビフェニル基である。
さらに、上記Ｒ２、Ｒ３、Ｒ５、Ｒ６、Ｒ８、Ｒ１１等が直鎖脂肪族基である場合、炭素数は１〜７であることが好ましく、炭素数８以上では、高温環境下での発色画像の保存性が劣ることがある。
【００３１】
本発明の顕色体の具体例として、下記に化合物Ｎｏ．（１）〜（６０）を示すが、これらに限定されるものではない。これらの化合物は単独で用いてもよく、あるいはその２種以上を混合して用いてもよい。前記一般式（ＩＩ）、（ＩＶ）、（Ｖ）、および（ＶＩ）により表される化合物の具体例としては、それぞれ化合物Ｎｏ．（１）〜（１０）、化合物Ｎｏ．（１１）〜（４０）、化合物Ｎｏ．（４１）〜（４８）、および化合物Ｎｏ．（４９）〜（６０）が相当する。
【００３２】
【化１０】
2006110761.tif 000011
【００３３】
【化１１】
2006110761.tif 000012
【００３４】
【化１２】
2006110761.tif 000013
【００３５】
【化１３】
2006110761.tif 000014
【００３６】
【化１４】
2006110761.tif 000015
【００３７】
【化１５】
2006110761.tif 000016
【００３８】
本発明の可逆性感熱記録体の感熱記録層において、染料前駆体として使用される化合物としては、トリフェニルメタン系、フルオラン系、ジフェニルメタン系化合物等が挙げられ、従来公知のものから選ぶことができる。
【００３９】
これらの染料前駆体は、例えば、３−（４−ジエチルアミノ−２−エトキシフェニル）−３−（１−エチル−２−メチルインド−ル−３−イル）−４−アザフタリド、３，３−ビス（ｐ−メチルアミノフェニル）−６−ジメチルアミノフタリド、３−ジエチルアミノ−７−ジベンジルアミノベンゾ[α]フルオラン、３−（１−エチル−２−メチルインドール−３−イル）−３−（４−ジエチルアミノ−２−ｎ−ヘキシルオキシフェニル−４−アザフタリド、３−（１−エチル−２−メチルインドール−３−イル）−３−（４−ジエチルアミノ−２−メチルフェニル−４−アザフタリド、３−（４−ジエチルアミノフェニル）−３−（１−エチル−２−メチルインドール−３−イル）フタリド、３−（２−メチル−１−ｎ−オクチルインドール−３−イル）−３−（４−ジエチルアミノ−２−エトキシフェニル）−４−アザフタリド、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル−７−アニリノフルオラン、３−ピロリジノ−６−メチル−７−アニリノフルオラン、３−ジブチルアミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフルオロメチルアニリノ）フルオラン、３−ジ（ｎ−ペンチル）アミノ−６−メチル−７−アニリノフルオラン、３−［Ｎ−（３−エトキシプロピル）−Ｎ−エチルアミノ］−６−メチル−７−アニリノフルオラン、３−（Ｎ−ｎ−ヘキシル−Ｎ−エチルアミノ）−７−（ｏ−クロロアニリノ）フルオラン、３−（Ｎ−エチル−Ｎ−２−テトラヒドロフルフリルアミノ）−６−メチル−７−アニリノフルオラン、２，２−ビス｛４−［６’−（Ｎ−シクロヘキシル−Ｎ−メチルアミノ）−３’−メチルスピロ［フタリド−３，９’−キサンテン］−２’−イルアミノ］フェニル｝プロパンおよび３−ジブチルアミノ−７−（ｏ−クロロアニリノ）フルオラン等である。
【００４０】
また３，６−ジメトキシフルオラン、３−ピロリジノ−６−クロロフルオラン、３−ジエチルアミノ−６−メチル−７−クロロフルオラン、３−ジエチルアミノ−７−クロロフルオラン、３−ジエチルアミノ−７，８−ベンゾフルオラン、３−ジエチルアミノ−６，７−ジメチルフルオラン、３−（Ｎ−メチル−ｐ−トルイジノ）−７−メチルフルオラン、３−（Ｎ−メチル−Ｎ−イソアミルアミノ）−７，８−ベンゾフルオラン、３，３’−ビス（１−ｎ−アミル−２−メチルインドール−３−イル）フタリド、３−（Ｎ−メチル−Ｎ−イソアミルアミノ）−７−フェノキシフルオラン、３，３’−ビス（１−ｎ−ブチル−２−メチルインドール−３−イル）フタリド、３，３’−ビス（１−エチル−２−メチルインドール−３−イル）フタリド、３，３’−ビス（ｐ−ジメチルアミノフェニル）フタリド、３−（Ｎ−エチル−Ｎ−ｐ−トリルアミノ）−７−（Ｎ−フェニル−Ｎ−メチルアミノ）フルオラン、３−ジエチルアミノ−７−アニリノフルオラン、３−ジエチルアミノ−７−ベンジルアミノフルオラン、３−ピロリジノ−７−ジベンジルアミノフルオランなどからも選ぶことができるが、本発明はこれらに限定されるものではなく、また２種類以上を併用してもよい。
【００４１】
又、本発明においては、所望の効果を阻害しない範囲でフェノール類、スルホニルウレア基を有する顕色剤、又は、有機酸からなる従来公知の顕色剤を本発明の化合物と併用することができる。
これら従来の顕色剤としては、例えば、２，２−ビス（４−ヒドロキシフェニル）プロパン（ビスフェノールＡ）、１，１−ビス（４−ヒドロキシフェニル）−１−フェニルエタン、１，４−ビス（１−メチル−１−（４’−ヒドロキシフェニル）エチル）ベンゼン、１，３ービス（１−メチル−１−（４’−ヒドロキシフェニル）エチル）ベンゼン、ジヒドロキシジフェニルエーテル（特開平１−１８０３８２号公報）、ｐ−ヒドロキシ安息香酸ベンジル（特開昭５２−１４０４８３号公報）、ビスフェノールＳ、４−ヒドロキシ―４’−イソプロピルオキシジフェニルスルホン（特開昭６０−１３８５２号公報）、１，１−ジ（４−ヒドロキシフェニル）シクロヘキサン、１，７ージ（４−ヒドロキシフェニルチオ）−３，５−ジオキサヘプタン（特開昭５９−５２６９４号公報）、３，３’−ジアリル−４、４’−ジヒドロキシジフェニルスルホン（特開昭６０−２０８２８６号公報）、２，４−ビス（フェニルスルホニル）フェノール（特開平８−２６９０００号公報）等が挙げられる。
【００４２】
また、フェノール以外の顕色剤として、特開平５−３２６０１号公報に開示されている、Ｎ−（ｐ−トルエンスルホニル）−Ｎ’−フェニル尿素、Ｎ−（ｐ−トルエンスルホニル）−Ｎ’−（ｐ−メトキシフェニル）尿素、Ｎ−（ｐ−トルエンスルホニル）−Ｎ’−（ｏ−トリル）尿素、Ｎ−（ｐ−トルエンスルホニル）−Ｎ’−（ｍ−トリル）尿素、Ｎ−（ｐ−トルエンスルホニル）−Ｎ’−（ｐ−トリル）尿素、Ｎ−（ｐ−トルエンスルホニル）−Ｎ’−（ｏ−クロロフェニル）尿素、Ｎ−（ベンゼンスルホニル）−Ｎ’−フェニル尿素、Ｎ−（ｐ−クロロベンゼンスルホニル）−Ｎ’−フェニル尿素、または特開平５−１４７３５７号公報に開示の、４，４−ビス（ｐ−トルエンスルホニルアミノカルボニルアミノ）ジフェニルメタン、１，８−（３，６−ジオキサオクチレン）ビス（４−（ｐ−トルエンスルホニルアミノカルボニルアミノ）ベンゾエートなどのスルホニルウレア基を有する化合物などが挙げられる。
【００４３】
更に本発明において、所望の効果を損なわない範囲内で従来公知の熱可融性物質（増感剤）を併用することもできる。それらの代表的な例としては、１−ヒドロキシ−２−ナフトエ酸フェニルエステル（特開昭５７−１９１０８９号公報）、ｐ−ベンジルビフェニル（特開昭６０−８２３８２号公報）、ベンジルナフチルエーテル（特開昭５８−８７０９４号公報）、ジベンジルテレフタレート（特開昭５８−９８２８５号公報）、ｐ−ベンジルオキシ安息香酸ベンジル（特開昭５７−２０１６９１号公報）、炭酸ジフェニル、炭酸ジトリル（特開昭５８−１３６４８９号公報）、ｍ−ターフェニル（特開昭５７−８９９９４号公報）、１，２−ビス（ｍ−トリルオキシ）エタン（特開昭６０−５６５８８号公報）、１，５−ビス（ｐ−メトキシフェノキシ）−３−オキサペンタン（特開昭６２−１８１１８３号公報）、シュウ酸ジエステル類（特開昭６４−１５８３号公報）、１，４−ビス（ｐ−トリルオキシ）ベンゼン（特開平２−１５３７８３号公報）などが挙げられる。
【００４４】
本発明の感熱記録体の感熱発色層は、さらにワックス類を含むことができ、また、有機又は無機顔料類を含んでいることが好ましい。感熱発色層は、更に、これらの成分をシート状基体に固着するためのバインダーを含むものである。
【００４５】
感熱発色層における上記ロイコ染料の感熱発色層中の含有率は、一般に感熱発色層の乾燥質量の５〜２０質量％であることが好ましい。本発明の顕色剤の含有率は一般に５〜５０質量％であることが好ましい。含有率が５質量％未満では顕色能力に不足をきたすおそれがあり、５０質量％を超えて入れても顕色能力が飽和して格別の改善は見られず、経済的に不利となるおそれがある。また、増感剤を含有させる場合、５質量％未満の添加では増感効果が小さくなるおそれがあり、５０質量％を超えて添加しても増感効果は飽和し、さらなる感度の上昇は望めないため、５〜５０質量％が好ましく、より好ましくは１０〜４０質量％である。
【００４６】
感熱発色層に従来公知のフェノール系、有機酸系、スルホニルウレア系顕色剤が含まれる場合、その含有率は、５〜４０質量％であることが好ましい。ワックス類、白色顔料が感熱発色層に含まれる場合、その含有率はそれぞれ２〜２０質量％、２〜５０質量％であることが好ましく、またバインダーの含有率は一般に５〜２０質量％である。
【００４７】
上記の有機又は無機の顔料としては、例えば炭酸カルシウム、シリカ、酸化亜鉛、酸化チタン、水酸化アルミニウム、水酸化亜鉛、硫酸バリウム、クレー、焼成クレー、タルク、および表面処理された炭酸カルシウムやシリカ等の無機系微粉末の他、並びに、尿素−ホルマリン樹脂、スチレン／メタクリル酸共重合体、およびポリスチレン樹脂等の有機系の微粉末などを挙げることができる。
またワックス類としては、例えば、パラフィン、アミド系ワックス、ビスイミド系ワックス、高級脂肪酸の金属塩など公知のものを用いることができる。
【００４８】
前記バインダーとしては、水溶性高分子類、水分散性高分子類、非水溶性高分子類、活性エネルギー線硬化性化合物類などから選ぶことができる。
【００４９】
水溶性高分子類、水分散性高分子類の例としては、種々の分子量のポリビニルアルコールおよびその誘導体（例えばアセトアセチル基変性ポリビニルアルコール、カルボキシル基変性ポリビニルアルコール、スルホニル基変性ポリビニルアルコール等）、デンプン及びその誘導体（例えば酸化デンプン、酢酸ビニルグラフトデンプン、アルデヒド変性デンプンなど）、セルロース誘導体（メトキシセルロース、カルボキシメチルセルロース、メチルセルロース、エチルセルロース等）、ポリアクリル酸ソーダ、ポリビニルピロリドン、アクリル酸アミド／アクリル酸エステル共重合体、アクリル酸アミド／アクリル酸エステル／メタクリル酸３元共重合体、スチレン／無水マレイン酸共重合体アルカリ塩、ポリアクリルアミド、アルギン酸ソーダ、ゼラチン、およびカゼインなどの水溶性高分子材料、並びに、ポリ酢酸ビニル、ポリウレタン、スチレン／ブタジエン共重合体、ポリアクリル酸、ポリアクリル酸エステル、塩化ビニル／酢酸ビニル共重合体、ポリブチルメタクリレート、エチレン／酢酸ビニル共重合体、およびスチレン／ブタジエン／アクリル系共重合体等のラテックスを用いることができる。これら高分子は単独またはその２種以上を混合して用いてもよく、またここに列挙した例に限定されるものではない。
【００５０】
非水溶性高分子類の例としては、フェノキシ樹脂、セルロースアセテートブチレート樹脂、ポリウレタン樹脂、ポリエステル樹脂、（メタ）アクリル樹脂、スチレン／（メタ）アクリル共重合体、塩化ビニル／酢酸ビニル共重合体、ポリカーボネート樹脂などが挙げられ、通常これらは適当な有機溶剤に溶解して使用される。これら樹脂は単独またはその２種以上を混合して用いてもよく、またここに列挙した例に限定されるものではない。
また、これら高分子に水酸基を有するよう変性がなされた樹脂を使用し、さらに分子中にイソシアネート基を複数有する化合物を架橋剤として添加して樹脂を硬化させることにより、耐久性に優れた感熱記録体が得られる。架橋剤の添加量は、樹脂中の水酸基の量、使用する架橋剤のイソシアネート基の数によって適宜決定される。
【００５１】
前記架橋剤として使用される化合物の例としては、２，４−トリレンジイソシアネート、２，６−トリレンジイソシアネート、１，３−キシリレンジイソシアネート、１，４−キシリレンジイソシアネート、１，５−ナフタレンジイソシアネート、ｐ−フェニレンジイソシアネート、４，４’−ジフェニルメタンジイソシアネート、３，３’−ジメチル−４，４’−ジフェニルメタンジイソシアネート、４，４’−ビフェニレンジイソシアネート、ヘキサメチレンジイソシアネート、イソフォロンジイソシアネート、ジシクロヘキシルメタンジイソシアネート、メチレンビス（４−シクロヘキシルイソシアネート）、水添ジフェニルメタンジイソシアネート、２，２，４−トリメチルヘキサメチレンジイソシアネート、ビス（２−イソシアナトエチル）フマレート、６−イソプロピル−１，３−フェニルジイソシアネート、４−ジフェニルプロパンジイソシアネート、リジンジイソシアネート、トリフェニルメタントリイソシアネート、ポリメチレンポリフェニルイソシアネートなどが挙げられる。これら架橋剤は単独またはその２種以上を混合して用いてもよく、またここに列挙した例に限定されるものではない。
【００５２】
活性エネルギー線硬化性化合物類の例としては、以下に挙げる化合物から選ぶことができるが、これらは単独またはその２種以上を混合して用いてもよく、またここに列挙した例に限定されるものではない。
（１）脂肪族、脂環族、および芳香族等の、アルコール及びポリアルキレングリコールのアクリレート（またはメタクリレート）化合物類。（２）脂肪族、脂環族、芳香族等の、アルコールにアルキレンオキサイドを付加させたもののアクリレート（またはメタクリレート）化合物類。（３）ポリアクリロイル（またはメタクリロイル）アルキルリン酸エステル類。（４）多塩基酸と、ポリオールと、アクリル（またはメタクリル）酸との反応生成物。（５）イソシアネートと、ポリオールと、アクリル（またはメタクリル）酸との反応生成物。（６）エポキシ化合物とアクリル（またはメタクリル）酸との反応生成物。（７）エポキシ化合物と、ポリオールと、アクリル（またはメタクリル）酸との反応生成物。（８）脂肪族、脂環族、および芳香族等のアミン、あるいは含窒素環状化合物とアクリル酸（またはメタクリル酸）からなるアミド。
【００５３】
前記活性エネルギー線硬化性化合物類を紫外線照射により硬化させる場合、光開始剤を適当量添加し、照射光源として高圧水銀灯、キセノンランプ、メタルハライドランプを有する紫外線照射装置が使用され、光量、光源の配置は、必要に応じて決定される。
光開始剤の例としては、アセトフェノン、ベンゾフェノン、ベンゾインエーテル、クロロアセトフェノン、ジエトキシアセトフェノン、ヒドロキシアセトフェノン、α−アミノアセトフェノン、ベンジルメチルケタール、チオキサントン、α−アシルオキシムエステル、アシルホスフィンオキシド、グリオキシエステル、３−ケトクマリン、２−エチルアンスラキノン、カンファーキノン、ベンジル、ミヒラーケトンなどが挙げられるが、これらに限定されるものではない。
【００５４】
また、前記活性エネルギー線硬化性化合物類を電子線照射により硬化させる場合、使用する電子線加速器としては、特にその方式を限定するものではなく、例えばバンデグラーフ型スキャニング方式、ダブルスキャニング方式、カーテンビーム方式などの電子線照射装置を使用することができるが、この中でも比較的安価で大出力の得られるカーテンビーム方式のものが有効に用いられる。電子線照射の際の加速電圧は１００〜３００ｋＶであることが好ましく、吸収線量は、０．１〜９Ｍｒａｄであることが好ましい。電子線照射時における雰囲気中の酸素濃度は５００ｐｐｍ以下であることが好ましい。酸素濃度が５００ｐｐｍを超えると、酸素が重合反応の遅延剤として働き、電子線硬化型樹脂の硬化が不十分になることがある。
【００５５】
本発明の感熱記録体に用いられるシート状基体は、紙（酸性抄紙紙、中性抄紙紙を含む）、表面に顔料、ラテックスなどを塗工したコーテッド紙、ラミネート紙、ポリオレフィン系樹脂から作られた合成紙、プラスチックフィルムなどから選ぶことができる。このようなシート状基体の少なくとも一面上に、上記所要成分の混合物を含む塗布液を塗布し、乾燥して感熱記録体を製造する。塗布量は、塗布液層が乾燥した状態で１〜１５ｇ／ｍ２が好ましく、２〜１０ｇ／ｍ２が特に好ましい。
【００５６】
本発明の感熱記録体においてその感熱発色層上に更に保護層、印刷層などのような被覆層を形成することもできる。
またシート状基体と上記感熱発色層の間に顔料（好ましくは吸油性顔料）と接着剤を含有する下塗り層を設ける事もできる。
【実施例】
【００５７】
以下に実施例を示し、本発明を具体的に説明する。特に断らない限り、「部」および「％」は、それぞれ「質量部」および「質量％」を表す。
また、下記合成例において、特に記述の無い限り、反応容器は全て還流冷却管を取り付けたフラスコを使用し、有機溶媒は全て蒸留等の脱水操作を施したものを使用し、水は蒸留水を使用した。また特に記述の無い限り、反応は不活性ガス気流下で実施した。
【００５８】
＜合成例１＞
１−（ｐ−ベンゾイルアミノ）フェニル−２，２，２−トリフルオロエタノール（化合物Ｎｏ．２１）の合成法：
４−ニトロベンズアルデヒド（１５．１ｇ）、トリエチルアミン（２．０ｇ）をジメチルホルムアミド（１００ｍＬ）に溶解し、トリフルオロメチルトリメチルシラン（１４．２ｇ）を滴下する。室温で１７時間撹拌した後、３規定の塩酸（１０ｍＬ）を加え、室温で３０分間撹拌する。さらに水（２００ｍＬ）を加えた後、酢酸エチル（１５０ｍＬ）で３回（計４５０ｍＬ使用）抽出する。有機層を集め、無水硫酸マグネシウム上で乾燥させた後、濾過し、体積が約１００ｍＬになるまで減圧濃縮する。この溶液に活性炭担持パラジウム（５．０ｇ）を加圧反応装置にて水素ガス２００ｋＰａ加圧下、３時間撹拌する。反応液を濾過した後、濾液が約５０ｍＬになるまで減圧濃縮し、この残渣を撹拌しつつｎ−ヘキサン（１００ｍＬ）を加えると、結晶が析出する。析出した結晶を濾取し、減圧乾燥すると、中間体となる１−（ｐ−アミノフェニル）−２，２，２−トリフルオロエタノールが無色粉末（１４．３ｇ）として得られる。ｐ−ニトロベンズアルデヒドを基準とした収率は７５％であった。
【００５９】
上記中間体１−（ｐ−アミノフェニル）−２，２，２−トリフルオロエタノール（９．５６ｇ）をテトラヒドロフラン（１００ｍＬ）に溶解し、さらにピリジン（７．９１ｇ）を加え、この溶液を氷冷しつつ安息香酸クロリド（７．０ｇ）を滴下する。滴下終了後、反応液を室温に戻し、２４時間撹拌する。反応液に３規定の塩酸（２０ｍＬ）を滴下し、１時間撹拌した後、トルエン（３００ｍＬ）で抽出、さらに有機層を水洗した後、無水硫酸マグネシウム（２０ｇ）上で乾燥させる。無水硫酸マグネシウムを濾別した後、濾液を減圧濃縮すると、目的物である１−（ｐ−ベンゾイルアミノ）フェニル−２，２，２−トリフルオロエタノール（化合物Ｎｏ．２１）が白色固体（１４．０ｇ）として得られる。１−（ｐ−アミノフェニル）−２，２，２−トリフルオロエタノールを基準とした収率は９５％であった。
【００６０】
この結晶の分析値は以下の通り。
融点；１６４．５℃
ＮＭＲ測定（ＤＭＳＯ−ｄ６中）の結果（数字はｐｐｍ）；
δ５．０９（ｍ，１Ｈ）、６．７７（ｓ，１Ｈ）、７．４５（ｄ，２Ｈ）、７．５２（ｍ，２Ｈ）、７．５９（ｍ，１Ｈ）、７．７９（ｄ，２Ｈ）、７．９４（ｄ，２Ｈ）、１０．３１（ｓ，１Ｈ）
【００６１】
＜合成例２＞
Ｎ−｛ｐ−（１−ヒドロキシ−２，２，２−トリフルオロエチル）フェニル｝−Ｎ’−シクロヘキシルウレア（化合物Ｎｏ．２９）の合成法：
上記合成例１に従って合成した１−（ｐ−アミノフェニル）−２，２，２−トリフルオロエタノール（９．５６ｇ）をテトラヒドロフラン（１００ｍＬ）に溶解し、この溶液を氷冷しつつイソシアン酸シクロヘキシル（６．２６ｇ）を滴下する。滴下終了後、反応液を室温に戻し、２４時間撹拌する。析出した結晶を濾取すると、目的物であるＮ−｛ｐ−（１−ヒドロキシ−２，２，２−トリフルオロエチル）フェニル｝−Ｎ’−シクロヘキシルウレア（化合物Ｎｏ．２９）が白色固体（１５．５ｇ）として得られる。１−（ｐ−アミノフェニル）−２，２，２−トリフルオロエタノールを基準とした収率は９８％であった。
【００６２】
この結晶の分析値は以下の通り。
融点；１８０．９℃
ＮＭＲ測定（ＤＭＳＯ−ｄ６中）の結果（数字はｐｐｍ）；
δ１．１６（ｍ，３Ｈ）、１．２８（ｍ，２Ｈ）、１．５１（ｍ，１Ｈ）、１．６４（ｍ，２Ｈ）、１．７９（ｍ，２Ｈ）、３．４３（ｍ，１Ｈ）、５．００（ｍ，１Ｈ）、６．０９（ｄ，１Ｈ）、６．６４（ｄ，１Ｈ）、７．３０（ｄ，２Ｈ）、７．３７（ｄ，２Ｈ）、８．３７（ｓ，１Ｈ）
【００６３】
＜合成例３＞
ｐ−ベンゾイルアミノ−α，α−ビストリフルオロメチルベンジルアルコール（化合物Ｎｏ．３１）の合成法：
４−（ヘキサフルオロ−２−ヒドロキシイソプロピル）アニリン（１３．０ｇ）をテトラヒドロフラン（１５０ｍＬ）に溶解し、さらにピリジン（７．９１ｇ）を加え、この溶液を氷冷しつつ安息香酸クロリド（７．０ｇ）を滴下する。滴下終了後、反応液を室温に戻し、２４時間撹拌する。反応液に３規定の塩酸（２０ｍＬ）を滴下し、１時間撹拌した後、トルエン（４００ｍＬ）で抽出、さらに有機層を水洗した後、無水硫酸マグネシウム（３０ｇ）上で乾燥させる。無水硫酸マグネシウムを濾別した後、濾液を減圧濃縮すると、目的物であるｐ−ベンゾイルアミノ−α，α−ビストリフルオロメチルベンジルアルコール（化合物Ｎｏ．３１）が白色固体（１７．６ｇ）として得られる。１−（ｐ−アミノフェニル）−２，２，２−トリフルオロエタノールを基準とした収率は９７％であった。
【００６４】
この結晶の分析値は以下の通り。
融点；１７３．８℃
ＮＭＲ測定（ＤＭＳＯ−ｄ６中）の結果（数字はｐｐｍ）；
δ７．５３（ｔ，２Ｈ）、７．６０（ｔ，１Ｈ）、７．６４（ｄ，２Ｈ）、
７．９０（ｄ，２Ｈ）、７．９５（ｄ，２Ｈ）、
８．６４（ｓ，１Ｈ）、１０．４５（ｓ，１Ｈ）
【００６５】
＜合成例４＞
Ｎ，Ｎ’−ビス｛ｐ−（１−ヒドロキシ−２，２，２−トリフルオロエチル）フェニル｝シュウ酸ジアミド（化合物Ｎｏ．５２）の合成法：
上記合成例１に従って合成した１−（ｐ−アミノフェニル）−２，２，２−トリフルオロエタノール（９．５６ｇ）をテトラヒドロフラン（１００ｍＬ）に溶解し、さらにピリジン（７．９１ｇ）を加え、この溶液を氷冷しつつシュウ酸ジクロリド（３．１７ｇ）を滴下する。滴下終了後、反応液を室温に戻し、２４時間撹拌する。反応液に３規定の塩酸（２０ｍＬ）を滴下し、１時間撹拌した後、トルエン（３００ｍＬ）で抽出、さらに有機層を水洗した後、無水硫酸マグネシウム（２０ｇ）上で乾燥させる。無水硫酸マグネシウムを濾別した後、濾液を減圧濃縮すると、目的物であるＮ，Ｎ’−ビス｛ｐ−（１−ヒドロキシ−２，２，２−トリフルオロエチル）フェニル｝シュウ酸ジアミド（化合物Ｎｏ．５２）が白色固体（１０．０ｇ）として得られる。シュウ酸ジクロリドを基準とした収率は９２％であった。
【００６６】
この結晶の分析値は以下の通り。
融点；２５３．６℃
ＮＭＲ測定（ＤＭＳＯ−ｄ６中）の結果（数字はｐｐｍ）；
δ５．１３（ｍ，２Ｈ）、６．８０（ｄ，２Ｈ）、７．４８（ｄ，４Ｈ）、７．８７（ｄ，４Ｈ）、１０．９２（ｓ，２Ｈ）
【００６７】
実施例１
下記操作により感熱記録紙を作成した。
（１）顔料下塗り紙の調製
焼成クレイ（商品名：アンシレックス、エンゲルハードミネラルズ社製）８５部を水３２０部に分散して得られた分散物に、スチレン−ブタジエン共重合物エマルジョン（固形分５０％）４０部、１０％酸化でんぷん水溶液５０部を混合して得た塗液を、４８ｇ／ｍ２の原紙の上に乾燥後の塗布量が７．０ｇ／ｍ２になるように塗工して、顔料下塗り紙を得た。
【００６８】
（２）分散液Ａの調製
成        分                              量（部）
３−（ジ−ｎ−ブチルアミノ）−６−メチル
−７−アニリノフルオラン                              ２０
ポリビニルアルコール１０％水溶液                        １０
水                                                      ７０
上記組成物を、サンドグラインダーを用い、平均粒径が１μｍ以下になるまで粉砕した。
【００６９】
（３）分散液Ｂの調製
成        分                              量（部）
１−（ｐ−ベンゾイルアミノ）フェニル−２，２，２
−トリフルオロエタノール（化合物Ｎｏ．２１）          ２０
ポリビニルアルコ―ル１０％水溶液                        １０
水                                                      ７０
上記組成物を、サンドグラインダーを用い、平均粒径が１μｍ以下になるまで粉砕した。
【００７０】
（４）分散液Ｃの調製
成        分                              量（部）
シュウ酸ジｐ−メチルベンジルエステル                    ２０
ポリビニルアルコ―ル１０％水溶液                        １０
水                                                      ７０
上記組成物を、サンドグラインダーを用い、平均粒径が１μｍ以下になるまで粉砕した。
【００７１】
（５）発色層の形成
上記Ａ液６０部、Ｂ液１２０部、Ｃ液１２０部、カオリナイト顔料（商品名：ＨＧクレー、Ｈｕｂｅｒ社製）２３部、２５％ステアリン酸亜鉛分散液２０部、３０％パラフィン分散液１５部、および１０％ポリビニルアルコール水溶液１２０部を混合、撹拌し、塗布液とした。この塗布液を、顔料下塗り紙の顔料塗工面に、乾燥後の塗布量が５．０ｇ／ｍ２となるように塗布乾燥して感熱発色層を形成し、感熱記録紙を作成した。
【００７２】
（６）スーパーカレンダー処理
上記のようにして得られた感熱記録紙をスーパーカレンダーによって処理し、その表面のベック平滑度を８００〜１０００秒とした。
【００７３】
（７）各種試験
（ａ）白色度
上記感熱記録紙試料について、ハンター白色度計（東洋精機製作所製）を用いて白色度を測定した。
（ｂ）発色試験
こうして得られた感熱記録紙について、動的感熱発色シミュレーター（商品名：ＴＨＰＭＤ、大倉電機社製）を用い、印字電圧２１．７Ｖ、印加パルス幅１．０ｍｓの印字条件で試料を市松模様状に発色させた。発色濃度はマクベス反射濃度計（商品名：ＲＤ−９１４、グレタグマクベス社製）で測定し、これを記録感度の代表値とした。
【００７４】
（ｃ）白紙部耐湿地発色試験
上記感熱記録紙試料を４０℃、９０％ＲＨに調湿した恒温恒湿器に２４時間入れ、白紙部分の濃度(白地濃度)を上記（ｂ）と同様に測定した。
【００７５】
（ｄ）白紙部耐熱地発色試験
上記感熱記録紙試料を６０℃の恒温器に２４時間入れ、白紙部分の濃度を上記（ｂ）と同様に測定した。
【００７６】
実施例２
実施例１と同様の操作を行った。但し、分散液Ｂの調製にあたり、１−（ｐ−ベンゾイルアミノ）フェニル−２，２，２−トリフルオロエタノール（化合物Ｎｏ．２１）の代わりに、Ｎ−｛ｐ−（１−ヒドロキシ−２，２，２−トリフルオロエチル）フェニル｝−Ｎ’−シクロヘキシルウレア（化合物Ｎｏ．２９）を用いた。テスト結果を表１に示す。
【００７７】
実施例３
実施例１と同様の操作を行った。但し、分散液Ｂの調製にあたり、１−（ｐ−ベンゾイルアミノ）フェニル−２，２，２−トリフルオロエタノール（化合物Ｎｏ．２１）の代わりに、ｐ−ベンゾイルアミノ−α，α−ビストリフルオロメチルベンジルアルコール（化合物Ｎｏ．３１）を用いた。テスト結果を表１に示す。
【００７８】
実施例４
実施例１と同様の操作を行った。但し、分散液Ｂの調製にあたり、１−（ｐ−ベンゾイルアミノ）フェニル−２，２，２−トリフルオロエタノール（化合物Ｎｏ．２１）の代わりに、Ｎ，Ｎ’−ビス｛ｐ−（１−ヒドロキシ−２，２，２−トリフルオロエチル）フェニル｝シュウ酸ジアミド（化合物Ｎｏ．５２）を用いた。テスト結果を表１に示す。
【００７９】
比較例１
実施例１と同様の操作を行った。但し、分散液Ｂの調製にあたり、１−（ｐ−ベンゾイルアミノ）フェニル−２，２，２−トリフルオロエタノール（化合物Ｎｏ．２１）の代わりに、２，２−ビス（４−ヒドロキシフェニル）プロパン（ビスフェノールＡ）を用いた。テスト結果を表１に示す。
【００８０】
【表１】
2006110761.tif 000017
前記表１から明らかなように、本発明の感熱記録体は、白紙部の白色度が高く、発色濃度が高く、かつ高温高湿雰囲気下での白紙部地発色が低い。
【産業上の利用可能性】
【００８１】
本発明の感熱記録体は、優れた発色濃度が得られ、かつ高温高湿雰囲気下での白紙部地発色が低く、耐環境性に優れており、実用上の価値の極めて高いものである。